SiO225.00~57.00molB2O35.00~28.00molAl2O32.00~27.00molLa2O30.00~28.00molR2OR=Li、Na、K、Rb、Cs0.00~27.00molMOM=Mg、Ca、Sr、Ba、Zn0.00~30.00molを含む、アルミノホウケイ酸ガラス組成物。レーザー発振用の希土類イオンを含有しない、請求項1に記載のアルミノホウケイ酸ガラス組成物。SiO225.00~57.00molB2O35.00~28.00molAl2O32.00~27.00molLa2O30.00~28.00molR2OR=Li、Na、K、Rb、Cs0.00~27.00molMOM=Mg、Ca、Sr、Ba、Zn0.00~30.00molを含む、請求項1又は2に記載のアルミノホウケイ酸ガラス組成物。SiO230.00~55.00molB2O35.00~25.00molAl2O33.00~25.00molLa2O30.00より多く25.00molまで、R2OR=Li、Na、K、Rb、Cs0.00~20.00molMOM=Mg、Ca、Sr、Ba、Zn0.00~27.00molを含む、請求項1又は2に記載のアルミノホウケイ酸ガラス組成物。レーザー発振用の希土類イオンを含有しない、請求項1に記載のアルミノホウケイ酸ガラス組成物。SiO225.00~57.00molB2O35.00~28.00molAl2O32.00~27.00molLa2O30.00~28.00molR2OR=Li、Na、K、Rb、Cs0.00~27.00molMOM=Mg、Ca、Sr、Ba、Zn0.00~30.00molLn2O3Ln=Nd、Yb、又は他のレーザー発振用の希土類イオン0.30molより多く10.00molまでを含む、請求項1に記載のアルミノホウケイ酸ガラス組成物。SiO230.00~55.00molB2O35.00~25.00molAl2O33.00~25.00molLa2O30.00~25.00molR2OR=Li、Na、K、Rb、Cs0.00~20.00molMOM=Mg、Ca、Sr、Ba、Zn0.00~27.00molLn2O3Ln=Nd、Yb、又は他のレーザー発振用の希土類イオン0.30molより多く9.0molまでLa2O3とLn2O3との合計0.30molより多く28.00molまでを含む、請求項1に記載のアルミノホウケイ酸ガラス組成物。前記ガラス組成物が、SiO250.00~57.00molB2O310.00~20.00molAl2O33.00~10.00molLa2O31.00~10.00molYb2O30.00~10.00molNd2O30.00~6.00molR2OR=Li、Na、K、Rb、Cs15.00~20.00molを含み、前記アルミノホウケイ酸ガラス組成物がアルカリ土類金属を本質的に含まない、請求項1に記載のアルミノホウケイ酸ガラス組成物。前記ガラス組成物が、SiO240.00~50.0molB2O310.00~15.00molAl2O315.00~25.00molLa2O30.00~5.00molYb2O30.00~5.00molNd2O30.00~5.00molMOM=Mg、Ca、Sr、Ba、Zn15.00~25.00molを含み、前記アルミノホウケイ酸ガラス組成物がアルカリ金属を本質的に含まない、請求項1に記載のアルミノホウケイ酸ガラス組成物。前記ガラス組成物が、SiO240.00~50.00molB2O35.00~25.00molAl2O315.00~27.00molLa2O311.00~25.00molYb2O30.00~10.00molNd2O30.00~6.00molを含み、前記アルミノホウケイ酸ガラス組成物がアルカリ金属及びアルカリ土類金属を本質的に含まない、請求項1に記載のアルミノホウケイ酸ガラス組成物。前記ガラス組成物が、SiO240.00~50.00molB2O35.00~18.00molAl2O315.00~27.00molLa2O311.00~25.00molYb2O30.00~10.00molNd2O30.00~6.00molを含み、前記アルミノホウケイ酸ガラス組成物がアルカリ金属及びアルカリ土類金属を本質的に含まない、請求項1に記載のアルミノホウケイ酸ガラス組成物。Ln2O3式中、Lnは希土類のレーザー発振イオンを表すの量が、0.5mol~8molである、請求項6に記載のアルミノホウケイ酸ガラス組成物。前記レーザー発振元素LnがNd又はYbである、請求項5~12のいずれか1項に記載のアルミノホウケイ酸ガラス組成物。27.00mol~57.00molのSiO2を含有する、請求項1又は6に記載のアルミノホウケイ酸ガラス組成物。6.00mol~27.00molのB2O3を含有する、請求項1又は6に記載のアルミノホウケイ酸ガラス組成物。2.00mol~25.00molのAl2O3を含有する、請求項1又は6に記載のアルミノホウケイ酸ガラス組成物。1.00mol~27.00molのLa2O3を含有する、請求項1又は6に記載のアルミノホウケイ酸ガラス組成物。前記アルミノホウケイ酸ガラス組成物中の前記La2O3とLn2O3との含有量の合計が、0.50mol~28.00molである、請求項6に記載のアルミノホウケイ酸ガラス組成物。0.10mol~10.00molのYb2O3及び/又は0.10mol~5.00molのNd2O3を含有する、請求項6に記載のアルミノホウケイ酸ガラス組成物。Al2O3とLa2O3との比が0.70~5.00である、請求項1又は6に記載のアルミノホウケイ酸ガラス組成物。前記アルミノホウケイ酸ガラス組成物が、R2O式中、R=Li、Na、K、Rb、Csであるを含有し、R2O/Al2O3R2Oの比が0.40より大きく0.60より小さい、請求項6に記載のアルミノホウケイ酸ガラス組成物。少なくとも33nmの有効発光帯域幅Δλeffを示す、請求項6に記載のアルミノホウケイ酸ガラス組成物。少なくとも80GPaのヤング率を有する、請求項1、2、5又は6のいずれか1項に記載のアルミノホウケイ酸ガラス組成物。少なくとも0.80MPam1/2の3.0Nの負荷に関する押込み破壊靭性、KICを有する、請求項1、2、5又は6のいずれか1項に記載のアルミノホウケイ酸ガラス組成物。少なくとも550のヌープ硬度HKを有する、請求項1、2、5又は6のいずれか1項に記載のアルミノホウケイ酸ガラス組成物。固体利得媒体と励起光源とを含む固体レーザーシステムにおいて、前記固体利得媒体が、請求項5~25のいずれか1項に記載の組成物を有するガラスである、固体レーザーシステム。システムのパワー出力が、1パルス当たり少なくとも1ペタワット以上である、請求項26に記載のレーザーシステム。請求項5~25のいずれか1項に記載のガラス組成物を、フラッシュランプにより励起させるか又はダイオードにより励起させる、レーザービームパルスを発生させる方法。少なくとも1つのガラス層を含む透明な装甲材料において、前記少なくとも1つのガラス層が、請求項1~4のいずれか1項に記載のガラス組成物であることである、透明な装甲材料。表1A及び表1Bは、本発明によるガラス組成物の例を挙げるものである。ガラスは全て、レーザーグレードの成分を用いて作製され、より良好な均質性のためにPt撹拌子を用いて撹拌しながら、乾燥酸素環境下で溶融される。発光スペクトルを求めるために、ガラスをモールドにキャストし、適宜、アニールして応力を取り除く。Ybでドープされたガラスをその後、タングステンカーバイド粉砕セルを用いて微粉に粉砕する。Ndでドープされたガラスを、少なくとも公称10mm×10mm×40mmサイズのバルクキュベットサンプルとして調製する。Ybでドープされた各ガラスの粉末サンプル及びNdでドープされた各ガラスのキュベットサンプルは、発光スペクトルを測定するのに使用し、これから、有効発光帯域幅Δλeffを式1に従って求める:ここで、Ybに関しては925nm~1100nm、Ndに関しては1000nm~1200nmの発光スペクトルの積分面積が作成され、最大発光強度Imaxは、Ybに関しては975nmに近い波長、Ndに関しては1055nmに近い波長に見られる。表1A中、実施例1のガラスは、レーザー発振イオンを含有しないため、レーザーガラス態様に対する対照としての実施形態を表す。このガラスは、本発明の透明な装甲態様の実施形態でもある。表2A及び表2Bは、本発明によるアルミノホウケイ酸ランタンガラスの特性をまとめたものである。表2Cは、Ndでドープされた市販のリン酸レーザーガラスAPG-1Nd:APG-l、APG-2Nd:APG-2、及びIOG-1Nd:IOG-1、並びに、Ybでドープされたリン酸レーザーガラスAPG-1Yb:APG-1、APG-2Yb:APG-2、及びIOG-1Yb:IOG-1の特性をまとめたものである。これらのガラスはSchottNorthAmericaIncにより販売されている。表から分かるように、本発明によるガラスは、1高ヤング率、2高熱伝導率、及び3高破壊靭性及び微小硬度を示す。これらの物理学的特性の特質は、本発明のガラス組成物が、レーザーガラスとして使用されるのに好適であること、及び衝撃からの保護の用途で透明な防弾窓に使用されるのに好適であることを実証する。表3A及び表3Bは、本発明によるアルミノホウケイ酸ランタンガラスのレーザー特性をまとめたものである。表3C及び表3Dは、市販のリン酸レーザーガラスのレーザー特性をまとめたものである。表から分かるように、本発明によるガラスは、広い有効発光帯域幅を特徴とし、その大多数が、比較用の市販のリン酸レーザーガラスの全てではないが大半に比べて広い有効発光帯域幅を示す。図1中、発光強度は、Ndを含有するガラスの場合530nm、Ybを含有するガラスの場合918nmの光でサンプルを励起させる際の発光波長の関数としてグラフ化される。ガラスは全てモールドにキャストし、適宜、アニールして応力を取り除く。Ybを含有する実施例7を、タングステンカーバイド粉砕セルを用いて微粉に粉砕する。信頼できる発光スペクトルを得るために粉末状サンプルを使用し、励起状態吸収ESAを最小限に抑える。Ndを含有する実施例8では、ESAは、わずかであり、それゆえ、透明なガラスブロックを使用してNd発光スペクトルを測定した。図1は、実施例8のNd発光スペクトル及び実施例7のYb発光スペクトルと、Ybを含有するAPG-1ガラス及びNdを含有するAPG-1ガラスSchottNorthAmericaIncにより販売されている市販のレーザーガラスとの比較をそれぞれ図示している。結果から、本発明によるアルミノホウケイ酸ランタンガラスが、レーザー発振イオンの発光スペクトルを有効に拡大することが確認されるため、本発明によるガラス組成物がレーザーガラス用途に極めて好適であることがさらに実証される。本発明によるアルミノホウケイ酸ランタンガラスに関する帯域幅は、広い帯域のアルミン酸ガラスが有する帯域幅に匹敵する。しかも、広い帯域幅を有することに加えて、ランタンを含有する本発明によるアルミノホウケイ酸ガラスはまた、有意な製造上の利点を示す。それらの低いアルカリ金属含有量及びアルカリ土類金属含有量に起因して、ランタンを含有する本発明によるアルミノホウケイ酸ガラスは、アルミン酸ガラスと比べて溶融結晶化する傾向が低い。本明細書中に引用される全ての出願、特許及び刊行物の開示は全体として、参照により本明細書中に援用される。これまでの実施例で使用したものの代わりに、包括的又は詳細に記載した本発明の反応物質及び/又は操作条件を使用することによって、これまでの実施例を同様に首尾よく繰り返すことができる。上述の記載から、当業者は、本発明の不可欠な特徴を容易に見極めることができ、その精神及び範囲を逸脱することなく、その特徴が様々な用法及び条件に適応するように本発明の様々な変更及び改良を行うことができる。